ШИХТА ДЛЯ ПОЛУЧЕНИЯ ПЕНОСТЕКЛА

2
2
2
3
2
Шихта для получения пеностекла, включающая тонкомолотые до удельной поверхности 4000-4200 см/г силикатное стекло и газообразователь, отличающаяся тем, что в качестве силикатного стекла используют стекло состава, мас. %: SiO - 60-72,5; СаО - 4,5-7,0; MgO - 1,5-3,5; AlO - 1,0-2,5; NaO - 12,5-16,5, изготовленное из совместного отхода производства тротила и нитробензола, а в качестве газообразователя используют доломит в количестве 1,5-2,2% от общей массы шихты.